【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ポリマー染料およびシクロデキストリンを含む組成物であって、該ポリマー染料は、リンカーＬによって共有結合された２個またはこれより多くの染料部分Ｍを含む、組成物。
【請求項２】
前記シクロデキストリンは、α−シクロデキストリン、β−シクロデキストリンまたはγ−シクロデキストリンである、請求項１に記載の組成物。
【請求項３】
前記シクロデキストリンは、β−シクロデキストリンである、請求項１に記載の組成物。
【請求項４】
各Ｍは、独立して蛍光部分である、請求項１〜３のいずれか１項に記載の組成物。
【請求項５】
前記ポリマー染料は、２〜１０個のＭ部分を含む、請求項１〜４のいずれか１項に記載の組成物。
【請求項６】
Ｍは、各存在において、独立して、以下の構造のうちの一方：
2019522066.tif 000001
を有する、請求項１〜５のいずれか１項に記載の組成物。
【請求項７】
前記ポリマー染料は、以下の構造（Ｉ）：
2019522066.tif 000002
を有する化合物、またはその立体異性体、塩もしくは互変異性体であって、ここで：
Ｍは、各存在において、独立して、２個またはこれより多くの炭素−炭素二重結合および少なくとも１の共役度を含む部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカーの中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、Ｑ、もしくはこれらの保護された形態、またはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護された形態を含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
請求項１〜６のいずれか１項に記載の組成物。
【請求項８】
前記ポリマー染料化合物は、以下の構造（ＩＡ）：
2019522066.tif 000003
を有し、ここでｚは、１〜１００の整数である、請求項７に記載の組成物。
【請求項９】
前記ポリマー染料化合物は、以下の構造（ＩＢ）：
2019522066.tif 000004
を有し、ここで：
ｘ1、ｘ2、ｘ3およびｘ4は、各存在において、独立して、０〜６の整数であり；そして
ｚは、１〜１００の整数である、
請求項７〜８のいずれか１項に記載の組成物。
【請求項１０】
前記ポリマー化合物は、以下の構造（ＩＩ）：
2019522066.tif 000005
またはその立体異性体、塩もしくは互変異性体を有し、ここで：
Ｍは、各存在において、独立して、前記染料部分であり；
Ｌ1は、各存在において、独立して、２個の相補的反応性基の反応によって形成できる官能基を含むリンカーであり；
Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ4は、各存在において、独立して、アルキレン、アルケニレン、アルキニレン、ヘテロアルキレン、ヘテロアルケニレンまたはヘテロアルキニレンリンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であり；そして
ｎは、１またはこれより大きな整数である、
請求項１〜６のいずれか１項に記載の組成物。
【請求項１１】
前記化合物は、以下の構造（ＩＩＣ）：
2019522066.tif 000006
を有し、ここで：
ｘ1、ｘ2、ｘ3およびｘ4は、各存在において、独立して、０〜６の整数であり；そして
ｙは、各存在において、独立して、１〜６の整数である、
請求項１０に記載の組成物。
【請求項１２】
前記化合物は、以下の構造（ＩＩＤ）または（ＩＩＥ）：
2019522066.tif 000007
のうちの一方を有する、請求項１０に記載の組成物。
【請求項１３】
前記ポリマー染料は、以下の構造（ＩＩＩ）：
2019522066.tif 000008
またはその立体異性体、塩もしくは互変異性体を有し、ここで：
Ｍは、各存在において、独立して、前記染料部分であり；
Ｌ1は、各存在において、独立して、ｉ）選択肢的なアルキレン、アルケニレン、アルキニレン、ヘテロアルキレン、ヘテロアルケニレンもしくはヘテロアルキニレンリンカー；またはｉｉ）２個の相補的反応性基の反応によって形成できる官能基を含むリンカー、のいずれかであり；
Ｌ2、Ｌ3、Ｌ4およびＬ5は、各存在において、独立して、選択肢的なアルキレン、アルケニレン、アルキニレン、ヘテロアルキレン、ヘテロアルケニレンまたはヘテロアルキニレンリンカーであり；
Ｒ1は、各存在において、独立して、天然または非天然のアミノ酸の側鎖であり；
Ｒ2およびＲ3は、各々独立して、Ｈ、−ＯＨ、−ＳＨ、−ＮＨ2、−ＣＯ2Ｈ、アルキル、アルキルエーテル、アルコキシ、ヘテロアルキル、アルキルアミニル、アルキルカルボニル、アルキルオキシカルボニル、Ｑ、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカーまたは構造（Ｉ）のさらなる化合物への共有結合を含むリンカーであり、ここで該アルキル、アルキルエーテル、アルキルアミニル、アルキルカルボニルおよびアルキルオキシカルボニルは、ヒドロキシル、アミノ、スルフヒドリル、ホスフェート、チオホスフェート、ホスホアルキル、チオホスホアルキル、ホスホアルキルエーテルもしくはチオホスホアルキルエーテル、またはこれらの組み合わせで必要に応じて置換され；Ｑは、各存在において、独立して、分析物分子、固体支持体または相補的反応性基Ｑ′と共有結合を形成できる反応性基を含む部分であり；
ｍは、各存在において、独立して、０またはこれより大きな整数であり；そして
ｎは、１またはこれより大きな整数である、
請求項１〜６のいずれか１項に記載の組成物。
【請求項１４】
Ｒ1は、各存在において、独立して、Ｈ、アルキル、−ＣＨ2ＣＯ2-、−ＣＨ2ＣＨ2ＣＯ2-、−ＣＨ2ＣＨ2ＣＨ2ＣＨ2ＮＨ3+、−ＣＨ2ＣＨ2ＣＨ2ＮＨＣ（＝ＮＨ2+）ＮＨ2またはイミダゾリルである、請求項１３に記載の組成物。
【請求項１５】
前記ポリマー染料は、以下の構造（ＩＶ）：
2019522066.tif 000009
を有する化合物、またはその立体異性体、塩もしくは互変異性体であって、ここで：
Ａは、各存在において、独立して、１個またはこれより多くの縮合した炭素環式環系または複素環式環系を含む部分であり；
Ｍは、各存在において、独立して、前記染料部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2、Ｌ3、Ｌ4およびＬ5は、各存在において、独立して、選択肢的なアルキレン、アルケニレン、アルキニレン、ヘテロアルキレン、ヘテロアルケニレン、ヘテロアルキニレンリンカーまたはヘテロ原子リンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
請求項１〜６のいずれか１項に記載の組成物。
【請求項１６】
前記ポリマー染料が、以下の構造のうちの１つ：
2019522066.tif 000010
2019522066.tif 000011
2019522066.tif 000012
2019522066.tif 000013
2019522066.tif 000014
2019522066.tif 000015
2019522066.tif 000016
2019522066.tif 000017
2019522066.tif 000018
2019522066.tif 000019
2019522066.tif 000020
2019522066.tif 000021
2019522066.tif 000022
2019522066.tif 000023
2019522066.tif 000024
2019522066.tif 000025
2019522066.tif 000026
2019522066.tif 000027
2019522066.tif 000028
2019522066.tif 000029
2019522066.tif 000030
2019522066.tif 000031
2019522066.tif 000032
2019522066.tif 000033
2019522066.tif 000034
2019522066.tif 000035
2019522066.tif 000036
2019522066.tif 000037
2019522066.tif 000038
2019522066.tif 000039
2019522066.tif 000040
2019522066.tif 000041
2019522066.tif 000042
2019522066.tif 000043
2019522066.tif 000044
2019522066.tif 000045
を有する化合物である、請求項１〜１５のいずれか１項に記載の組成物。
【請求項１７】
サンプルを染色するための方法であって、該方法は、該サンプルに、請求項１〜１６のいずれか１項に記載の組成物を、該サンプルが適切な波長で照射される場合に光学的応答を生じるために十分な量で添加する工程を包含する方法。
【請求項１８】
分析物分子を視覚的に検出するための方法であって、該方法は、
（ａ）前記ポリマー染料が該分析物分子への共有結合を含む、請求項１〜１６のいずれか１項の組成物を提供する工程；および
（ｂ）該化合物をその視覚的特性によって検出する工程、
を包含する方法。
【請求項１９】
分析物分子を視覚的に検出するための方法であって、該方法は、
（ａ）前記ポリマー染料が該分析物分子と共有結合を形成できる反応性基を含む部分Ｑへの共有結合を含む、請求項１〜１６のいずれか１項に記載の組成物と、該分析物分子とを混合する工程；
（ｂ）該化合物および該分析物分子の結合体を形成する工程；ならびに
（ｃ）該結合体をその視覚的特性によって検出する工程、
を包含する方法。
【請求項２０】
１個またはこれより多くの分析物分子の検出のための分析方法における請求項１〜１６のいずれか１項に記載の組成物の使用。
【請求項２１】
サンプル中の死細胞の存在を決定するための方法であって、該方法は、該サンプルと請求項１〜１６のいずれか１項に記載の組成物とを接触させ、それによって、前記ポリマー染料と該死細胞とを結合または会合させる工程、および該死細胞と結合または会合した該ポリマー染料からの蛍光シグナルを観察する工程を包含する方法。
【手続補正２】
【補正対象書類名】明細書
【補正対象項目名】０３２９
【補正方法】変更
【補正の内容】
【０３２９】
前述から、本発明の具体的実施形態が例証目的のために本明細書で記載されてきたものの、本発明の趣旨および範囲から逸脱することなく、種々の改変がなされ得ることは認識される。よって、本発明は、添付の特許請求の範囲による場合を除いて限定されない。
本発明の好ましい態様は、下記の通りである。
〔１〕
ポリマー染料およびシクロデキストリンを含む組成物であって、該ポリマー染料は、リンカーＬによって共有結合された２個またはこれより多くの染料部分Ｍを含む、組成物。
〔２〕
前記シクロデキストリンは、α−シクロデキストリン、β−シクロデキストリンまたはγ−シクロデキストリンである、前記〔１〕に記載の組成物。
〔３〕
前記シクロデキストリンは、β−シクロデキストリンである、前記〔１〕に記載の組成物。
〔４〕
前記組成物は、水を含む、前記〔１〕〜〔３〕のいずれか１項に記載の組成物。
〔５〕
各Ｍは、独立して蛍光部分である、前記〔１〕〜〔４〕のいずれか１項に記載の組成物。
〔６〕
各Ｍは、同じである、前記〔１〕〜〔５〕のいずれか１項に記載の組成物。
〔７〕
前記ポリマー染料は、２種の異なるタイプのＭ部分を含む、前記〔１〕〜〔５〕のいずれか１項に記載の組成物。
〔８〕
前記ポリマー染料は、２〜１０個のＭ部分を含む、前記〔１〕〜〔７〕のいずれか１項に記載の組成物。
〔９〕
Ｍは、各存在において、独立して、４個もしくはこれより多くのアリールもしくはヘテロアリール環、またはこれらの組み合わせを含む部分である、前記〔１〕〜〔８〕のいずれか１項に記載の化合物。
〔１０〕
Ｍは、各存在において、独立して、以下の構造のうちの一方：
2019522066.tif 000046
を有する、前記〔１〕〜〔９〕のいずれか１項に記載の化合物。
〔１１〕
Ｌは、極性官能基を含む、前記〔１〕〜〔１０〕のいずれか１項に記載の組成物。
〔１２〕
Ｌは、親水性官能基を含む、前記〔１〕〜〔１１〕のいずれか１項に記載の組成物。
〔１３〕
Ｌは、荷電した官能基を含む、前記〔１〕〜〔１２〕のいずれか１項に記載の組成物。
〔１４〕
Ｌは、ホスフェート、アミノ酸またはアルキレンオキシド官能基を含む、前記〔１〕〜〔１３〕のいずれか１項に記載の組成物。
〔１５〕
前記ポリマー染料は、以下の構造（Ｉ）：
2019522066.tif 000047
を有する化合物、またはその立体異性体、塩もしくは互変異性体であって、ここで：
Ｍは、各存在において、独立して、２個またはこれより多くの炭素−炭素二重結合および少なくとも１の共役度を含む部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ4は、各存在において、独立して、長さが３原子より大きいヘテロアルキレン、ヘテロアルケニレンまたはヘテロアルキニレンリンカーであり、ここで該ヘテロアルキレン、ヘテロアルケニレンおよびヘテロアルキニレンリンカーの中のヘテロ原子は、Ｏ、ＮおよびＳから選択され；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、Ｑ、もしくはこれらの保護された形態、またはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護された形態を含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
前記〔１〕〜〔１４〕のいずれか１項に記載の組成物。
〔１６〕
前記ポリマー染料化合物は、以下の構造（ＩＡ）：
2019522066.tif 000048
を有し、ここでｚは、１〜１００の整数である、前記〔１５〕に記載の組成物。
〔１７〕
ｚは、３〜６の整数である、前記〔１６〕に記載の組成物。
〔１８〕
前記ポリマー染料化合物は、以下の構造（ＩＢ）：
2019522066.tif 000049
を有し、ここで：
ｘ1、ｘ2、ｘ3およびｘ4は、各存在において、独立して、０〜６の整数であり；そして
ｚは、１〜１００の整数である、
前記〔１５〕〜〔１７〕のいずれか１項に記載の組成物。
〔１９〕
前記ポリマー化合物は、以下の構造（ＩＩ）：
2019522066.tif 000050
またはその立体異性体、塩もしくは互変異性体を有し、ここで：
Ｍは、各存在において、独立して、前記染料部分であり；
Ｌ1は、各存在において、独立して、２個の相補的反応性基の反応によって形成できる官能基を含むリンカーであり；
Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ4は、各存在において、独立して、アルキレン、アルケニレン、アルキニレン、ヘテロアルキレン、ヘテロアルケニレンまたはヘテロアルキニレンリンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であり；そして
ｎは、１またはこれより大きな整数である、
前記〔１〕〜〔１４〕のいずれか１項に記載の組成物。
〔２０〕
Ｌ2およびＬ3は、各存在において、独立して、アルキレンリンカーである、前記〔１９〕に記載の組成物。
〔２１〕
前記化合物は、以下の構造（ＩＩＣ）：
2019522066.tif 000051
を有し、ここで：
ｘ1、ｘ2、ｘ3およびｘ4は、各存在において、独立して、０〜６の整数であり；そして
ｙは、各存在において、独立して、１〜６の整数である、
前記〔１９〕に記載の組成物。
〔２２〕
前記化合物は、以下の構造（ＩＩＤ）または（ＩＩＥ）：
2019522066.tif 000052
のうちの一方を有する、前記〔１９〕に記載の組成物。
〔２３〕
前記ポリマー染料は、以下の構造（ＩＩＩ）：
2019522066.tif 000053
またはその立体異性体、塩もしくは互変異性体を有し、ここで：
Ｍは、各存在において、独立して、前記染料部分であり；
Ｌ1は、各存在において、独立して、ｉ）選択肢的なアルキレン、アルケニレン、アルキニレン、ヘテロアルキレン、ヘテロアルケニレンもしくはヘテロアルキニレンリンカー；またはｉｉ）２個の相補的反応性基の反応によって形成できる官能基を含むリンカー、のいずれかであり；
Ｌ2、Ｌ3、Ｌ4およびＬ5は、各存在において、独立して、選択肢的なアルキレン、アルケニレン、アルキニレン、ヘテロアルキレン、ヘテロアルケニレンまたはヘテロアルキニレンリンカーであり；
Ｒ1は、各存在において、独立して、天然または非天然のアミノ酸の側鎖であり；
Ｒ2およびＲ3は、各々独立して、Ｈ、−ＯＨ、−ＳＨ、−ＮＨ2、−ＣＯ2Ｈ、アルキル、アルキルエーテル、アルコキシ、ヘテロアルキル、アルキルアミニル、アルキルカルボニル、アルキルオキシカルボニル、Ｑ、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカーまたは構造（Ｉ）のさらなる化合物への共有結合を含むリンカーであり、ここで該アルキル、アルキルエーテル、アルキルアミニル、アルキルカルボニルおよびアルキルオキシカルボニルは、ヒドロキシル、アミノ、スルフヒドリル、ホスフェート、チオホスフェート、ホスホアルキル、チオホスホアルキル、ホスホアルキルエーテルもしくはチオホスホアルキルエーテル、またはこれらの組み合わせで必要に応じて置換され；Ｑは、各存在において、独立して、分析物分子、固体支持体または相補的反応性基Ｑ′と共有結合を形成できる反応性基を含む部分であり；
ｍは、各存在において、独立して、０またはこれより大きな整数であり；そして
ｎは、１またはこれより大きな整数である、
前記〔１〕〜〔１４〕のいずれか１項に記載の組成物。
〔２４〕
Ｒ1は、各存在において、独立して、Ｈ、アルキル、−ＣＨ2ＣＯ2-、−ＣＨ2ＣＨ2ＣＯ2-、−ＣＨ2ＣＨ2ＣＨ2ＣＨ2ＮＨ3+、−ＣＨ2ＣＨ2ＣＨ2ＮＨＣ（＝ＮＨ2+）ＮＨ2またはイミダゾリルである、前記〔２３〕に記載の組成物。
〔２５〕
Ｒ1、Ｌ4およびｍは、
2019522066.tif 000054
が（Ｇ）10、（ＧＤＧＤＧＤＧＤＧＤ）または（ＧＫＧＫＧＫＧＫＧＫ）というアミノ酸配列を有するように選択される、前記〔２３〕または〔２４〕に記載の組成物。
〔２６〕
Ｒ1、Ｌ4およびｍは、
2019522066.tif 000055
がα−ヘリックスまたはβ−シート二次構造を形成できるアミノ酸配列を有するように選択される、前記〔２３〕または〔２４〕のいずれか１項に記載の組成物。
〔２７〕
Ｌ4もしくはＬ5、または両方は、水性溶液中で３〜１１の範囲に及ぶｐＨ値において正電荷または負電荷を維持できる官能基を含むヘテロアルキレンリンカーである、前記〔２３〕〜〔２６〕のいずれか１項に記載の組成物。
〔２８〕
前記ポリマー染料は、以下の構造（ＩＶ）：
2019522066.tif 000056
を有する化合物、またはその立体異性体、塩もしくは互変異性体であって、ここで：
Ａは、各存在において、独立して、１個またはこれより多くの縮合した炭素環式環系または複素環式環系を含む部分であり；
Ｍは、各存在において、独立して、前記染料部分であり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2、Ｌ3、Ｌ4およびＬ5は、各存在において、独立して、選択肢的なアルキレン、アルケニレン、アルキニレン、ヘテロアルキレン、ヘテロアルケニレン、ヘテロアルキニレンリンカーまたはヘテロ原子リンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍは、各存在において、独立して、０またはこれより大きな整数であるが、ただしｍの少なくとも１個の存在は、１またはこれより大きな整数であり；そして
ｎは、１またはこれより大きな整数である、
前記〔１〕〜〔１０〕のいずれか１項に記載の組成物。
〔２９〕
Ａは、各存在において、独立して、以下の構造のうちの１つ：
2019522066.tif 000057
を有する１個またはこれより多くの縮合した炭素環式環系または複素環式環系を含み、ここで：
ａ1、ａ2およびａ3は、各存在において、独立して、５員、６員または７員の炭素環式環または複素環式環であり；そして
Ｌ6は、直接結合またはリンカーである、
前記〔２８〕に記載の組成物。
〔３０〕
Ａは、各存在において、独立して、以下の構造のうちの１つ：
2019522066.tif 000058
を有する、
前記〔２８〕または〔２９〕のいずれか１項に記載の組成物。
〔３１〕
Ｒ1は、Ｈである、前記〔１５〕〜〔３０〕のいずれか１項に記載の組成物。
〔３２〕
Ｒ2およびＲ3は、各々独立して、ＯＨまたは−ＯＰ（＝Ｒa）（Ｒb）Ｒcである、前記〔１５〕〜〔３１〕のいずれか１項に記載の組成物。
〔３３〕
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、前記〔１５〕〜〔３１〕のいずれか１項に記載の組成物。
〔３４〕
Ｑは、求核性反応性基、求電子性反応性基または環化付加反応性基を含む、前記〔１５〕〜〔３１〕または〔３３〕のいずれか１項に記載の組成物。
〔３５〕
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、前記〔３４〕に記載の組成物。
〔３６〕
Ｑは、表１から選択される部分である、前記〔１５〕〜〔３１〕または〔３３〕のいずれか１項に記載の組成物。
〔３７〕
Ｒ2またはＲ3のうちの一方は、ＯＨまたは−ＯＰ（＝Ｒa）（Ｒb）Ｒcであり、Ｒ2またはＲ3のうちの他方は、分析物分子への共有結合を含むリンカー、標的化部分または固体支持体への共有結合を含むリンカーである、前記〔１５〕〜〔３１〕のいずれか１項に記載の組成物。
〔３８〕
ｍは、各存在において、独立して、１〜１０の整数である、前記〔１５〕〜〔３７〕のいずれか１項に記載の組成物。
〔３９〕
ｎは、１〜１０の整数である、前記〔１５〕〜〔３７〕のいずれか１項に記載の組成物。
〔４０〕
前記ポリマー染料が、表２、３、４または５のいずれか１つから選択される化合物である、前記〔１〕〜〔３９〕のいずれか１項に記載の組成物。
〔４１〕
サンプルを染色するための方法であって、該方法は、該サンプルに、前記〔１〕〜〔４０〕のいずれか１項に記載の組成物を、該サンプルが適切な波長で照射される場合に光学的応答を生じるために十分な量で添加する工程を包含する方法。
〔４２〕
前記光学的応答は、蛍光応答である、前記〔４１〕に記載の方法。
〔４３〕
前記サンプルは、細胞を含む、前記〔４１〕〜〔４２〕のいずれか１項に記載の方法。
〔４４〕
前記細胞をフローサイトメトリーによって観察する工程をさらに包含する、前記〔４３〕に記載の方法。
〔４５〕
前記蛍光応答を、検出可能に異なる光学的特性を有する第２の発蛍光団の蛍光応答から区別する工程をさらに包含する、前記〔４２〕に記載の方法。
〔４６〕
分析物分子を視覚的に検出するための方法であって、該方法は、
（ａ）前記ポリマー染料が該分析物分子への共有結合を含む、前記〔１〕〜〔４０〕のいずれか１項の組成物を提供する工程；および
（ｂ）該化合物をその視覚的特性によって検出する工程、
を包含する方法。
〔４７〕
分析物分子を視覚的に検出するための方法であって、該方法は、
（ａ）前記ポリマー染料が該分析物分子と共有結合を形成できる反応性基を含む部分Ｑへの共有結合を含む、前記〔１〕〜〔４０〕のいずれか１項に記載の組成物と、該分析物分子とを混合する工程；
（ｂ）該化合物および該分析物分子の結合体を形成する工程；ならびに
（ｃ）該結合体をその視覚的特性によって検出する工程、
を包含する方法。
〔４８〕
１個またはこれより多くの分析物分子の検出のための分析方法における前記〔１〕〜〔４０〕のいずれか１項に記載の組成物の使用。
〔４９〕
サンプル中の死細胞の存在を決定するための方法であって、該方法は、該サンプルと前記〔１〕〜〔４０〕のいずれか１項に記載の組成物とを接触させ、それによって、前記ポリマー染料と該死細胞とを結合または会合させる工程、および該死細胞と結合または会合した該ポリマー染料からの蛍光シグナルを観察する工程を包含する方法。
〔５０〕
前記死細胞と結合または会合した前記ポリマー染料を観察するためのフローサイトメトリーの使用をさらに包含する、前記〔４９〕に記載の方法。